(57)【要約】  本発明は、毒性のあるヒドラジンを使用することなく、めっき時間を短縮できる無電解白金めっき液を提供することを目的とする。  還元剤として水素化ホウ素塩を用いる無電解白金めっき液において、微量のタリウムイオン及び／又はテルルイオンを共存させることにより、めっき液が分解して白金が析出する現象を防止できるとともに、高速めっきが可能となる。また、このめっき液に所定の酸化剤を共存させることにより、白金皮膜のパターン外析出を高度に抑制できる。【特許請求の範囲】
【請求項１】
白金イオンとして０．１〜１５ｇ／Ｌの白金塩と、  １〜５０ｍＬ／Ｌの錯化剤と、  ０．１〜１５ｇ／Ｌの水素化ホウ素塩と、  タリウムイオンとして０．００１〜６０ｍｇ／Ｌのタリウム化合物及び／又はテルルイオンとして０．０２〜１５ｍｇ／Ｌのテルル化合物と、を含む、ｐＨ１０．０〜１３．８の無電解白金めっき液。
【請求項２】
白金イオンとして１５〜４０ｇ／Ｌの白金塩と、  ３０〜７００ｍＬ／Ｌの錯化剤と、  １０〜４０ｇ／Ｌの水素化ホウ素塩と、  タリウムイオンとして０．１〜１００ｍｇ／Ｌのタリウム化合物及び／又はテルルイオンとして２〜５０ｍｇ／Ｌのテルル化合物と、を含む、ｐＨ１０．０〜１３．８の無電解白金めっき液。
【請求項３】
前記白金塩が、塩化白金酸塩、白金アンミン錯塩、白金ニトロ錯塩、白金ニトロアンミン錯塩又は白金エチレンジアミン錯塩である請求項１又は２に記載の無電解白金めっき液。
【請求項４】
前記錯化剤が、エチレンジアミン、エチレンアミン、メチルアミン又はピペリジンである請求項１又は２に記載の無電解白金めっき液。
【請求項５】
前記錯化剤が、エチレンジアミンである請求項１又は２に記載の無電解白金めっき液。
【請求項６】
０．２〜５０ｇ／Ｌの酸化剤をさらに含む請求項１又は２に記載の無電解白金めっき液。
【請求項７】
前記酸化剤が、ニトロベンゼンスルホン酸ナトリウム、ｐ−ニトロ安息香酸又はニトロウラシルである請求項６に記載の無電解白金めっき液。
【請求項８】
請求項１又は２に記載の無電解白金めっき液と、めっき対象物と、を２０〜５０℃で１〜１０時間接触させて、厚み０．４μｍ以上の白金皮膜を形成する無電解白金めっき方法。
【請求項９】
請求項６に記載の無電解白金めっき液と、めっき対象物と、を２０〜６０℃で０．３〜１０時間接触させて、厚み０．４μｍ以上の白金皮膜を形成する無電解白金めっき方法。
【請求項１０】
めっき液中でめっき対象物を６００〜３０００ｒｐｍで回転させる請求項８に記載の無電解白金めっき方法。 
【発明の詳細な説明】
【技術分野】
【０００１】  本発明は、めっき液の安定性に優れ、高速めっきを可能とする無電解白金めっき液、及び同めっき液を用いる無電解白金めっき方法に関する。さらには、少量のめっき液で厚い白金皮膜の形成を可能とする無電解白金めっき液、及び同めっき液を用いる無電解白金めっき方法に関する。
【背景技術】
【０００２】  従来、無電解白金めっき液としては、白金のニトロ錯塩又は白金のニトロアンミン錯塩と、還元剤としてヒドラジンと、を含むめっき液が知られている（特許文献１）。また、４価の白金のアンミン錯塩と、還元剤としてヒドラジンと、を含むめっき液が知られている（特許文献２）。【０００３】  これらの無電解白金めっき液は、いずれも還元剤としてヒドラジンを用いている。ヒドラジンは人体に対して毒性を有していることが知られている。したがって、還元剤としてヒドラジン以外の物質を用いることが検討されている。例えば、還元剤として水素化ホウ素ナトリウムを用いることが検討されている。しかし、水素化ホウ素ナトリウムは、還元力が強いため、白金イオンの還元によってめっき液中に白金が析出する問題がある。【０００４】  上記の問題を解決する無電解白金めっき液として、水素化ホウ素ナトリウムの還元力を緩和するためにチオール化合物又は互変異性によりチオール化合物に変換される化合物を配合する無電解白金めっき液が知られている（特許文献３）。特許文献３によれば、チオール化合物又は互変異性によりチオール化合物に変換される化合物は、析出する金属核上の活性点に吸着して触媒毒になることにより、急激な白金の析出を抑制すると記載されている。【０００５】  しかし、上記無電解白金めっき液を用いる場合、めっき皮膜を形成するのに長時間を要している。例えば、特許文献３の場合、実施例、比較例によれば、めっき時間は６時間である。
【先行技術文献】
【特許文献】
【０００６】
【特許文献１】特公昭５９−３３６６７号公報
【特許文献２】特開平０５−２２２５４３号公報
【特許文献３】特許第３４１６９０１号公報
【発明の概要】
【発明が解決しようとする課題】
【０００７】  本発明の目的は、毒性のあるヒドラジンを使用することなく、さらには、めっき時間を短縮できる無電解白金めっき液を提供することである。また、本発明の他の目的は、少量のめっき液で所期の厚さの白金皮膜を形成できる無電解白金めっき液を提供することである。
【課題を解決するための手段】
【０００８】  本発明者は、上記課題を解決するため、種々検討を行った。その結果、還元剤として水素化ホウ素塩を用いる無電解白金めっき液において、微量のタリウムイオン及び／又はテルルイオンを共存させると、めっき液が分解して白金が析出する現象を防止できるとともに、高速めっきが可能となることを見出した。また、このめっき液に所定の酸化剤を共存させることにより、白金皮膜のパターン外析出を高度に抑制できることを見出した。さらには、このめっき液の白金及び錯化剤の配合量を大幅に増量してなるめっき液は、少量のめっき液で所期の厚さの白金皮膜を形成できることを見出した。本発明は、これらの知見に基づき完成されたものである。【０００９】  上記課題を解決する本発明は、以下に記載するものである。【００１０】  〔１〕  白金イオンとして０．１〜１５ｇ／Ｌの白金塩と、  １〜５０ｍＬ／Ｌの錯化剤と、  ０．１〜１５ｇ／Ｌの水素化ホウ素塩と、  タリウムイオンとして０．００１〜６０ｍｇ／Ｌのタリウム化合物及び／又はテルルイオンとして０．０２〜１５ｍｇ／Ｌのテルル化合物と、を含む、ｐＨ１０．０〜１３．８の無電解白金めっき液。【００１１】  〔１〕の無電解白金めっき液は、後述する第１実施形態の無電解白金めっき液である。【００１２】  〔２〕  白金イオンとして１５〜４０ｇ／Ｌの白金塩と、  ３０〜７００ｍＬ／Ｌの錯化剤と、  １０〜４０ｇ／Ｌの水素化ホウ素塩と、  タリウムイオンとして０．１〜１００ｍｇ／Ｌのタリウム化合物及び／又はテルルイオンとして１〜５０ｍｇ／Ｌのテルル化合物と、を含む、ｐＨ１０．０〜１３．８の無電解白金めっき液。【００１３】  〔２〕の無電解白金めっき液は、後述する第２実施形態の無電解白金めっき液である。【００１４】  〔３〕  前記白金塩が、塩化白金酸塩、白金アンミン錯塩、白金ニトロ錯塩、白金ニトロアンミン錯塩又は白金エチレンジアミン錯塩である〔１〕又は〔２〕に記載の無電解白金めっき液。【００１５】  〔４〕  前記錯化剤が、エチレンジアミン、エチレンアミン、メチルアミン又はピペリジンである〔１〕又は〔２〕に記載の無電解白金めっき液。【００１６】  〔５〕  前記錯化剤が、エチレンジアミンである〔１〕又は〔２〕に記載の無電解白金めっき液。【００１７】  〔６〕  ０．２〜５０ｇ／Ｌの酸化剤をさらに含む〔１〕又は〔２〕に記載の無電解白金めっき液。【００１８】  〔７〕  前記酸化剤が、ニトロベンゼンスルホン酸ナトリウム、ｐ−ニトロ安息香酸又はニトロウラシルである〔６〕に記載の無電解白金めっき液。【００１９】  〔８〕  〔１〕又は〔２〕に記載の無電解白金めっき液と、めっき対象物と、を２０〜５０℃で１〜１０時間接触させて、厚み０．４μｍ以上の白金皮膜を形成する無電解白金めっき方法。【００２０】  〔９〕  〔６〕に記載の無電解白金めっき液と、めっき対象物と、を２０〜６０℃で０．３〜１０時間接触させて、厚み０．４μｍ以上の白金皮膜を形成する無電解白金めっき方法。【００２１】  〔１０〕  めっき液中でめっき対象物を６００〜３０００ｒｐｍで回転させる〔８〕に記載の無電解白金めっき方法。
【発明の効果】
【００２２】  本発明の無電解白金めっき液は、タリウムイオン及び／又はテルルイオンが安定剤として作用するため、強力な還元剤である水素化ホウ素ナトリウムを用いて迅速かつ安定に白金皮膜を形成できる。タリウムイオン及び／又はテルルイオンが安定剤として作用する濃度範囲は広い。タリウムイオン及び／又はテルルイオンの配合量の上限は、配合量の下限の２０倍以上である。したがって、めっき液の調製や維持管理等が極めて容易である。【００２３】  また、本発明の第２実施形態の無電解白金めっき液は、白金塩が高濃度で配合されているため、少量のめっき液で厚い白金皮膜を迅速に形成できる。【００２４】  本発明の無電解白金めっき液は、さらに酸化剤を配合することにより、より高い温度でめっきをすることができる。その結果、めっき速度を向上できる。
【図面の簡単な説明】
【００２５】
【図１】図１は、めっき対象物であるジルコニア管の一例を示す側面図である。
【図２】図２は、無電解白金めっきをめっき対象物に施す状態を示す説明図である。
【発明を実施するための形態】
【００２６】以下、本発明を実施形態毎に詳細に説明する。
【００２７】  （１）第１実施形態  本発明の第１実施形態の無電解白金めっき液は、白金イオンとして０．２〜１５ｇ／Ｌの白金塩と、錯化剤と、水素化ホウ素塩と、タリウム化合物及び／又はテルル化合物と、を含む、ｐＨ１０．０〜１３．８の無電解白金めっき液である。
【００２８】  （白金塩）  本発明の第１実施形態の無電解白金めっき液に配合される白金塩は、特に制限がなく、任意の白金塩が使用できる。具体的には、ジニトロジアンミン白金塩、塩化白金酸塩、白金アンミン錯塩、白金ニトロ錯塩、白金ニトロアンミン錯塩、白金エチレンジアミン錯塩が例示される。めっき液の安定性が良好な点で、白金エチレンジアミン錯塩が特に好ましい。
【００２９】  本発明の第１実施形態の無電解白金めっき液に配合される白金塩の配合量は、白金イオンとして、０．１〜１５ｇ／Ｌであり、０．５〜１０ｇ／Ｌが好ましい。白金塩の配合量が０．１ｇ／Ｌ未満の場合は、めっき速度が低下する。白金塩の配合量が１５ｇ／Ｌを超える場合は、めっき液の安定性が低下し、パターン外析出を生じやすい。
【００３０】  （錯化剤）  本発明の第１実施形態の無電解白金めっき液に配合される錯化剤は、特に制限がなく、任意の錯化剤が使用できる。具体的には、エチレンジアミン、エチレンアミン、メチルアミン、ピペリジンが例示される。錯化力の点で、エチレンジアミンが特に好ましい。
【００３１】  本発明の第１実施形態の無電解白金めっき液に配合される錯化剤の配合量は、１〜５０ｍＬ／Ｌであり、２〜４０ｍＬ／Ｌが好ましい。錯化剤の配合量が１ｍＬ／Ｌ未満の場合は、めっき液が不安定になり、めっき液中に白金が析出しやすくなる。錯化剤の配合量が５０ｍＬ／Ｌを超える場合は、めっき液が安定となりすぎ、めっき速度が低下する。白金イオン１モルに対する錯化剤の配合量は、２〜１５モルであることが好ましく、６〜１２モルであることがより好ましい。
【００３２】  （水素化ホウ素塩）  本発明の第１実施形態の無電解白金めっき液には、還元剤として水素化ホウ素塩が配合される。水素化ホウ素塩としては、アルカリ金属塩が好ましく、水素化ホウ素ナトリウムがより好ましい。
【００３３】  本発明の第１実施形態の無電解白金めっき液に配合される水素化ホウ素塩の配合量は、０．１〜１５ｇ／Ｌが好ましく、０．５〜１０ｇ／Ｌがより好ましい。水素化ホウ素塩の配合量が０．１ｇ／Ｌ未満の場合は、めっき液中の白金の全量を析出させることができなくなり、不経済になる。水素化ホウ素塩の配合量が１５ｇ／Ｌを超える場合は、めっき液の安定性が低下する場合がある。
【００３４】  （タリウム化合物、テルル化合物）  本発明の第１実施形態の無電解白金めっき液には、タリウム化合物及び／又はテルル化合物が配合される。タリウム化合物としては、硫酸タリウム、酢酸タリウム、硝酸タリウム、ギ酸タリウムが例示される。テルル化合物としては、亜テルル酸塩、テルルハロゲン化物が例示される。
【００３５】  本発明の第１実施形態の無電解白金めっき液に配合されるタリウム化合物の配合量は、タリウムイオンとして０．００１〜６０ｍｇ／Ｌであり、０．０３〜５０ｍｇ／Ｌが好ましく、０．５〜３０ｍｇ／Ｌが特に好ましい。タリウムイオンとして０．００１ｍｇ／Ｌ未満の場合は、パターン外析出が生じやすい。タリウムイオンとして６０ｍｇ／Ｌを超える場合は、めっき速度が低下する。
【００３６】  本発明の第１実施形態の無電解白金めっき液に配合されるテルル化合物の配合量は、テルルイオンとして０．０２〜１５ｍｇ／Ｌが好ましく、０．５〜１０ｍｇ／Ｌがより好ましい。テルルイオンとして０．０２ｍｇ／Ｌ未満の場合は、パターン外析出が生じやすい。テルルイオンとして１５ｍｇ／Ｌを超える場合は、めっき速度が低下する。
【００３７】  タリウムイオン及びテルルイオンを併用する場合は、めっき速度及びパターン性を勘案し、上記配合量の範囲内で適宜調節する。
【００３８】  （ｐＨ）  本発明の無電解白金めっき液のｐＨは、１０．０〜１３．８であり、１０．５〜１３．５が好ましく、１１．０〜１３．０がより好ましい。ｐＨが１０．０未満の場合は、白金皮膜の形成速度が低下する。ｐＨが１３．８を超える場合は、めっき液が不安定になる。めっき液のｐＨは、ＮａＯＨ、ＫＯＨ等の強アルカリを添加することにより調節できる。
【００３９】  （酸化剤）  本発明の第１実施形態の無電解白金めっき液には、酸化剤を配合してもよい。酸化剤としては、ニトロベンゼンスルホン酸ナトリウム、ｐ−ニトロ安息香酸、ニトロウラシルが例示される。酸化剤の配合量は、０．１〜１０ｇ／Ｌが好ましく、０．３〜２ｇ／Ｌがより好ましい。
【００４０】  （めっき液の製造）  本発明の無電解白金めっき液は、上記各成分を所定の濃度で水に溶解し、ｐＨを調整することにより製造される。なお、還元剤は、めっき液を使用する直前に配合することが好ましい。
【００４１】  （めっき方法）  めっき液の温度を所定温度に保ち、めっき対象物とめっき液とを接触させることにより、めっき対象物の表面に白金皮膜が形成される。めっき対象物とめっき液との接触は、めっき液中にめっき対象物を浸漬することにより行われる。
【００４２】  めっき対象物に無電解白金めっきを施す場合、白金皮膜の形成箇所をパラジウム等の金属を用いて、予め活性化しておく。このようにしてめっき対象物に無電解白金めっきを施すと、前記活性化した部分に白金皮膜が形成され、活性化されていない部分には白金皮膜が形成されない。本発明においては、このような場合をパターン性が良いという。一方、活性化部分以外にも白金皮膜が形成される場合をパターン性が悪いという。なお、活性化方法は、当業者に周知である。
【００４３】  めっき液に酸化剤を配合しない場合のめっき液の使用温度は、２０〜５０℃が好ましく、２５〜４０℃がより好ましい。めっき液に酸化剤を配合する場合のめっき液の使用温度は、２０〜６０℃が好ましく、３０〜５５℃がより好ましい。めっき時間は、０．３〜１０時間が好ましく、１〜１０時間がより好ましい。この条件でめっきを施すことにより、通常０．４μｍ以上、好ましくは０．５〜０．８μｍ、より好ましくは０．７〜０．８μｍの膜厚の白金皮膜を形成できる。
【００４４】  白金皮膜の形成に際しては、めっき液を撹拌したり、めっき対象物をめっき液中で振動させ、又は回転させることにより、めっき時間を短縮できる。めっき対象物を回転させる場合、回転数は６００〜３０００ｒｐｍが好ましく、８００〜２０００ｒｐｍがより好ましく、９００〜１５００ｒｐｍが特に好ましい。さらに、めっき対象物を回転させる場合、回転軸に対してめっき対象物を１〜４０度傾けることが好ましい。
【００４５】  （２）第２実施形態  本発明の第２実施形態の無電解白金めっき液は、白金イオンとして１５〜４０ｇ／Ｌの白金塩と、錯化剤と、水素化ホウ素塩と、タリウム化合物及び／又はテルル化合物と、を含む、ｐＨ１０．０〜１３．８の無電解白金めっき液である。
【００４６】  （白金塩）  本発明の第２実施形態の無電解白金めっき液に配合される白金塩は、第１実施形態において説明したとおりである。本発明の第２実施形態の無電解白金めっき液に配合される白金塩の配合量は、白金イオンとして、１５〜４０ｇ／Ｌであり、１８〜３５ｇ／Ｌが好ましく、２０〜３０ｇ／Ｌが特に好ましい。白金塩の配合量が１５ｇ／Ｌ未満の場合は、所期の厚さの白金皮膜を形成するために必要なめっき液が多量となる。白金塩の配合量が４０ｇ／Ｌを超える場合は、めっき液の安定性が低下してパターン外析出を生じやすい。
【００４７】  （錯化剤）  本発明の第２実施形態の無電解白金めっき液に配合される錯化剤は、第１実施形態において説明したとおりである。本発明の第２実施形態の無電解白金めっき液に配合される錯化剤の配合量は、３０〜７００ｍＬ／Ｌであり、１００〜６００ｍＬ／Ｌが好ましい。錯化剤の配合量が３０ｍＬ／Ｌ未満の場合は、めっき液が不安定になり、めっき液中に白金が析出しやすくなる。錯化剤の配合量が７００ｍＬ／Ｌを超える場合は、めっき液が安定となりすぎ、めっき速度が低下する。白金イオン１モルに対する錯化剤の配合量は、１５〜１００モルであることが好ましく、３０〜７５モルであることがより好ましい。
【００４８】  （水素化ホウ素塩）  本発明の無電解白金めっき液に配合される還元剤は、第１実施形態において説明したとおりである。本発明の第２実施形態の無電解白金めっき液に配合される水素化ホウ素塩の配合量は、１０〜４０ｇ／Ｌであり、１５〜３５ｇ／Ｌがより好ましく、２０〜３０ｇ／Ｌが特に好ましい。水素化ホウ素塩の配合量が１０ｇ／Ｌ未満の場合は、めっき液中の白金の全量を析出することができなくなり、不経済になる。水素化ホウ素塩の配合量が４０ｇ／Ｌを超える場合は、めっき液の安定性が低下する場合がある。
【００４９】  （タリウム化合物、テルル化合物）  本発明のめっき液に配合されるタリウム化合物、テルル化合物は、第１実施形態において説明したとおりである。
【００５０】  本発明の第２実施形態の無電解白金めっき液に配合されるタリウム化合物の配合量は、タリウムイオンとして０．１〜１００ｍｇ／Ｌであり、１５〜８０ｍｇ／Ｌがより好ましく、２０〜６０ｍｇ／Ｌが特に好ましい。タリウムイオンとして０．１ｍｇ／Ｌ未満の場合は、パターン外析出が生じやすい。タリウムイオンとして１００ｍｇ／Ｌを超える場合は、めっき速度が低下する。
【００５１】  本発明の第２実施形態の無電解白金めっき液に配合されるテルル化合物の配合量は、テルルイオンとして２〜５０ｍｇ／Ｌであり、１５〜４０ｍｇ／Ｌが好ましく、２０〜３０ｍｇ／Ｌが特に好ましい。テルルイオンとして２ｍｇ／Ｌ未満の場合は、パターン外析出が生じやすい。テルルイオンとして５０ｍｇ／Ｌを超える場合は、めっき速度が低下する。
【００５２】  （ｐＨ）  本発明の第２実施形態の無電解白金めっき液のｐＨは、第１実施形態において説明したとおりである。
【００５３】  （酸化剤）  本発明の第２実施形態の無電解白金めっき液には、さらに、酸化剤を配合してもよい。酸化剤の種類や配合量は、第１実施形態において説明したとおりである。
【００５４】  （めっき液の製造）  本発明の第２実施形態の無電解白金めっき液の製造方法は、第１実施形態において説明したとおりである。
【００５５】  （めっき方法）  めっき液の温度を所定温度に保ち、めっき対象物とめっき液とを接触させることにより、めっき対象物の表面に白金皮膜が形成される。めっき液の使用温度やめっき時間は、第１実施形態において説明したとおりである。
【００５６】  めっき対象物のめっき形成箇所が板状物や筒状物の一面側のみである場合、めっき液にめっき対象物を全没させてめっきを行うと、活性化されていない面（めっきを形成しない面）にまで白金皮膜が形成される場合がある。本発明のめっき液は強アルカリ性であるため、ドライフィルム等を用いてめっき不要箇所をマスキングすることが困難である。そのため、めっき対象物をめっき液中に全没させずに、めっきを形成する面のみにめっき液を接触させてめっきを行うことは有効である。
【００５７】  めっき対象物が板状物である場合、めっきを形成する面を内側に向けてセル構造を形成し、このセル内にめっき液を注入する。また、めっき対象物が筒状物であり、その内面のみにめっきを施す場合、該筒状物の筒内にめっき液を注入する。これにより、めっき対象物のめっきを形成する面のみにめっき液を接触させることができる。この方法によれば、めっき対象物をめっき液中に全没させる必要がない。そのため、めっき液の使用量を低減できる。
【００５８】  このようなめっき方法に使用するめっき液は、本発明の第２実施形態の無電解白金めっき液であることが極めて好ましい。本発明の第２実施形態の無電解白金めっき液は、白金塩の濃度が高いため、前記セル内や筒内に注入しためっき液を入れ替えることなく、少量のめっき液で厚い白金皮膜を形成できる。また、白金塩の濃度が高いため、めっき速度が向上する。
【実施例】
【００５９】  以下、実施例により本発明をさらに具体的に説明する。【００６０】  （実施例１〜１１及び比較例１〜６のめっき対象物の調製）  図１に示す有底円筒状のジルコニア管１００（直径９ｍｍ、長さ４２ｍｍ）の表面に、円筒軸方向に沿って、幅１ｍｍの帯状パラジウム触媒層パターン２と、前記帯状パターン２の一端に、前記ジルコニア管１００の周方向に沿って形成した環状パターン４とからなる触媒層パターン６を形成しためっき対象物を得た。触媒層パターン６の形成は定法によった。触媒層パターン６の全パターン面積は３．１ｃｍ２であった。【００６１】  （実施例１〜１１及び比較例１〜６のめっき方法）  内径１４ｍｍ、長さ１５ｃｍポリエチレン製試験管２０に表１、２に示す組成の無電解白金めっき液２２を白金として５ｍｇとなる液量で加えた。図２に示すように、実施例１で製造しためっき対象物の触媒層パターン６が完全にめっき液２２中に浸漬されるように、試験管２０内のめっき液２２中に、めっき対象物を挿入した。めっき対象物の上部は、シリコーンゴム管から成る接続ジグ２８を用いて回転軸３０に接続された。接続の際、めっき対象物の軸心と、回転軸の軸心とは、３度傾けて接続した。回転軸の回転数は表中に記載した。【００６２】  なお、実施例４と実施例６とは、白金イオン濃度が高く、めっき液量が少なくなった。その結果、触媒層パターン６の一部がめっき液に浸漬されなくなったため、図１に記載のめっき対象物に変えて、触媒層のパターン面積が同一である小型のめっき対象物を使用してめっきを行った。【００６３】  所定めっき時間経過後、めっき対象物をめっき液２２から取り出し、形成された白金皮膜の膜厚の測定を行った。膜厚の測定は、蛍光Ｘ線膜厚計（セイコーインスツル社製）を使用して行った。さらに、目視で白金皮膜の外観を観察した。パラジウム触媒層のパターンどおりに白金皮膜が形成している場合をパターン性が「良好」と判断した。また、パラジウム触媒層のパターン形成部分以外に白金皮膜が形成している場合をパターン性が「不良」と判断した。【００６４】  （実施例１２〜１６及び比較例７のめっき対象物の調製）  白金イオン濃度２０ｇ／Ｌ及び１５ｇ／Ｌの場合（実施例１２、１４−１６、比較例７）には、内側面にパラジウム触媒層が形成された内径３ｍｍ、長さ５５ｍｍの有底円筒管をめっき対象物とし、この有底円筒管の内側面をめっき対象箇所とした。触媒層の面積は５．２ｃｍ２であった。  白金イオン濃度３６ｇ／Ｌの場合（実施例１３）には、内側面にパラジウム触媒層が形成された内径２ｍｍ、長さ５５ｍｍの有底円筒管をめっき対象物とし、この有底円筒管の内側面をめっき対象箇所とした。触媒層の面積は３．５ｃｍ２であった。【００６５】  （実施例１２〜１６及び比較例７のめっき方法）  この有底円筒管の上端部に、該有底円筒管の外径と略同一の内径を有する両端開口のシリコーンゴム管を液密に接続した。有底円筒管及びこれに連結されたシリコーンゴム管内に表２、３に示す組成の無電解白金めっき液を注入した。注入しためっき液の量は、白金イオン濃度２０ｇ／Ｌの場合（実施例１２、１４、１５、比較例７）は０．４２ｍＬ、白金イオン濃度１５ｇ／Ｌの場合（実施例１６）は０．５６ｍＬ、白金イオン濃度３６ｇ／Ｌの場合（実施例１３）は０．１６ｍＬとした。なお、有底円筒管の内容積を超える量のめっき液を注入した場合、過剰量のめっき液はその上端部に接続されたシリコーンゴム管内に貯溜される。これにより、有底円筒管の内面のめっき処理をその内容積を超える量のめっき液を用いて行うことができる。所定めっき時間経過後、有底円筒管内のめっき液を捨て、有底円筒管をダイヤモンドディスクグラインダーにより長さ方向に半分に切断し、形成された白金皮膜を評価した。評価方法は実施例１と同じである。なお、パターン性の評価は、シリコーンゴム管内部へのめっき析出を目視で確認し、シリコーンゴム管内部にめっき析出が認められた場合を不良、認められなかった場合を良好とした。【００６６】  （実施例１〜１１）  表１に記載のめっき液を作製した。なお、タリウムイオン源としては、ギ酸タリウムを用いた。テルルイオン源としては亜テルル酸カリウムを用いた。上記めっき方法に記載の手順に従ってめっき対象物にめっきを施した。結果は表１に示した。【００６７】  実施例１〜６は、酸化剤を含まない本発明の第１実施形態の無電解白金めっき液に関する。めっき時間はいずれも９０分であった。形成された白金皮膜の膜厚はいずれも０．７μｍでパターン性は良好であった。【００６８】  実施例４のめっき液の各成分濃度は、実施例１のめっき液の各成分濃度の２０倍であった。本発明の第１実施形態の無電解白金めっき液は、広い濃度範囲で良好な白金皮膜を形成できることが確認された。【００６９】  実施例２、３によれば、タリウムイオン濃度が０．０３〜５０ｍｇ／Ｌの広い範囲で良好な白金皮膜を形成できることが確認された。【００７０】  実施例５、６によれば、安定剤としてテルルイオンを用いる場合、タリウムイオンを用いる場合と同様に良好な白金皮膜を形成できることが確認された。【００７１】  実施例７〜９は、酸化剤を含む本発明の第１実施形態の無電解白金めっき液に関する。酸化剤を含むことにより、めっき液の安定性が向上し、めっき温度を１０℃高くしてめっきを行うことができた。その結果、めっき速度が向上し、めっき時間を短縮できた。【００７２】  実施例１０〜１１によれば、白金イオン濃度を下げて、タリウムイオン濃度又はテルルイオン濃度を極低濃度としても良好なパターン性と高いめっき速度で白金皮膜を形成できることが確認された。【００７３】  実施例１２〜１６は、本発明の第２実施形態の無電解白金めっき液である。実施例１２〜１３によれば、白金イオン濃度が高いため、めっき時間をさらに短縮できた。無電解白金めっき液の白金イオン濃度が高いため、めっき時間をさらに短縮できた。また、実施例１４〜１５によれば、タリウムイオン濃度又はテルルイオン濃度を極低濃度としても良好なパターン性と高いめっき速度で白金皮膜を形成できることが確認された。さらに、実施例１６によれば、錯化剤濃度を下げても良好なパターン性と高いめっき速度で白金皮膜を形成できることが確認された。【００７４】  （比較例１〜７）  比較例１、３は、安定剤として作用するタリウムイオン又はテルルイオンが配合されていない。安定剤が配合されていないと、パターン部分以外にも白金皮膜が析出し、パターン部分の白金皮膜は薄くなった。これは、酸化剤を配合しても同様であった（比較例３）。比較例２は、タリウムイオンが多すぎるため、パターン性は良好であったが、めっき速度が低下した。【００７５】  比較例４〜６は、安定剤としてメルカプトベンゾチアゾールを配合した。比較例４は、パターン性が不良であった。比較例６は、めっき速度が低下した。しかし、比較例５においては、満足できる結果が得られた。これらの結果から、安定剤としてメルカプトベンゾチアゾールを配合する場合は、その配合量の範囲は極めて狭い範囲に限定されることが判る。安定剤の配合量の範囲が狭いため、量産時には安定した品質を得ることが難しい。【００７６】  比較例７は、白金イオンに対してエチレンジアミンの含有量が少ないため、めっき液が分解した。【００７７】
【表１】
2014162935.tif 000002
【００７８】
【表２】
2014162935.tif 000003
【００７９】
【表３】
2014162935.tif 000004
【符号の説明】
【００８０】  １００    ジルコニア管  ２、４    パターン  ６    触媒層パターン  ２０    試験管  ２２    無電解白金めっき液  ２８    接続ジグ  ３０    回転軸
【図１】
2014162935.tif 000005
【図２】
2014162935.tif 000006
【国際調査報告】
2014162935.tif 000007
2014162935.tif 000008